(57)【要約】【課題】オフセット輪転印刷後の乾燥時に発生するヒジワの抑制効果に優れ、かつブリスターの発生が少ないオフセット輪転印刷用塗工紙を提供する。【解決手段】原紙の片面または両面に少なくとも１層以上の塗工層を設けたオフセット輪転印刷用塗工紙において、該原紙が繊維長２ｍｍ以下の再生セルロース系繊維を全パルプに対し５〜３５質量％含有してなるものであり、かつＴＡＰＰＩ実用試験法ＵＭ４０３に記載される内部結合試験機を用いた繊維間結合試験により測定される内部結合強度が２５０Ｊ／ｍ２以上であることを特徴とするオフセット輪転印刷用塗工紙。【選択図】　なし【特許請求の範囲】
【請求項１】
原紙の片面または両面に少なくとも１層以上の塗工層を設けたオフセット輪転印刷用塗工紙において、該原紙が繊維長２ｍｍ以下の再生セルロース系繊維を全パルプに対し５〜３５質量％含有してなるものであり、かつＴＡＰＰＩ実用試験法ＵＭ４０３に記載される内部結合試験機を用いた繊維間結合試験により測定される内部結合強度が２５０Ｊ／ｍ２以上であることを特徴とするオフセット輪転印刷用塗工紙。
【発明の詳細な説明】
【０００１】
【発明の属する技術分野】
本発明は、オフセット輪転印刷用塗工紙に関する。さらに詳しくは、オフセット輪転印刷後の乾燥時に発生するヒジワの抑制効果に優れ、かつブリスターの発生が少ないオフセット輪転印刷用塗工紙に関するものである。
【０００２】
【従来の技術】
近年、オフセット印刷およびその印刷物の分野では、印刷操業性および印刷品質への要望がますます厳しくなっている。特に、強制乾燥工程を有するオフセット輪転印刷においては、印刷機器の改良に伴い印刷速度が年を追う毎に上昇しており、これに伴いトラブルとして問題となる、いわゆるピッキング、ヒジワおよびブリスターなどに対する紙の耐性は、印刷作業の生産性を高めるために常に強く要求されている。
【０００３】
塗工紙をオフセット輪転印刷する場合に発生することがあるヒジワとは、塗工紙にオフセット輪転印刷後、紙上のインキを高温で強制乾燥する際に紙の流れ方向で発生するシワのことである。ヒジワは印刷物の外観を損ねる原因となる。この発生原因としては、一般的に、乾燥時の画線部と非画線部の収縮量の差が関係することが知られている（例えば、特許文献１）。
【０００４】
印刷物のうち、画線部はインキ皮膜で覆われており、非画線部と比較して紙中水分が飛散しにくい。このため、オフセット輪転印刷後の強制乾燥時、画線部よりも非画線部の方が先に収縮し始め、両者の収縮量の差が生じることによりヒジワが発生する。このヒジワ発生に影響する因子として、塗工紙中の水分、塗工紙の透気度などが挙げられる。
【０００５】
また、塗工紙自体の加熱時収縮量を低減ないし解消することができれば、画線部と非画線部の収縮量の差も減少ないし消滅、すなわち、ヒジワが軽減ないし解消される。このためには、塗工紙の強制乾燥時揮発水分を抑制することが一手段として考えられ、この手法によれば、ヒジワ発生は抑制される。塗工紙の水分は製造時にある程度任意に設定することができ、極限まで乾燥することによりヒジワを解消することも可能である。しかし、この場合、カレンダ処理による高光沢、高平滑化の効果が極めて小さくなり製品価値を失うほか、空気中水分からの吸湿によるシワ、カールなども懸念される。また、実際に強乾燥を行う場合には、乾燥エネルギーを要し製造コストを押し上げるという問題も発生する。
【０００６】
これまでに、マイクロ波透過強度や浸水伸度、透気度、紙厚を限定する方法、内部層間強度や水分を限定する方法、ケン化度を規定したポリビニルアルコールの乾燥塗布重量を規定した原紙を使用する方法、原紙にポリアルキレングリコールを塗工する方法が開示されているが、いずれもヒジワやブリスターを抑えることが十分でなく、実用上も設備、コストなどの問題が多かった（例えば、特許文献２〜５参照）。
【０００７】
【特許文献１】
特開昭５８−１８６７００号公報
【特許文献２】
特開平６−５７６８６号公報
【特許文献３】
特開平９−２９１４９６号公報
【特許文献４】
特開平１１−３５０３９１号公報
【特許文献５】
特開２００１−１８０１００号公報
【０００８】
【発明が解決しようとする課題】
本発明の課題は、特にオフセット輪転印刷後の乾燥工程で発生するヒジワの発生を抑えることができ、かつブリスターの発生が少ないオフセット輪転印刷用塗工紙を提供するものである。
【０００９】
【課題を解決するための手段】
本発明者は、上記の課題について鋭意研究を重ねた結果、再生セルロース系繊維を含有する原紙を用い、内部結合強度を適切な範囲内に規定することにより、ヒジワの発生を抑えることができ、かつブリスターの発生が少ないオフセット輪転印刷用塗工紙を見出し、完成に至ったものである。
【００１０】
即ち、本発明のオフセット輪転印刷用塗工紙は、原紙の片面または両面に少なくとも１層以上の塗工層を設けたオフセット輪転印刷用塗工紙において、該原紙が繊維長２ｍｍ以下の再生セルロース系繊維を全パルプに対し５〜３５質量％含有してなるものであり、かつＴＡＰＰＩ実用試験法ＵＭ４０３に記載される内部結合試験機を用いた繊維間結合試験により測定される内部結合強度が２５０Ｊ／ｍ２以上であることを特徴とするものである。
【００１１】
【発明の実施の形態】
以下、本発明のオフセット輪転印刷用塗工紙について、詳細に説明する。
【００１２】
本発明において、用いられる再生セルロース系繊維とは、セルロースを溶解して再生したセルロースを主成分とする繊維のことである。具体例としては、リヨセル、レーヨン、キュプラなどが挙げられる。リヨセルは有機溶剤紡糸法によって製造された再生セルロースを主成分とする繊維、レーヨンはビスコース法によって製造された再生セルロースを主成分とする繊維、キュプラは銅アンモニア法により製造された再生セルロースを主成分とする繊維である。
【００１３】
リヨセルは製造方法の違いから、レーヨン、キュプラなどの他の再生セルロース系繊維とは異なり、叩解可能という特徴を持つ。ここで、叩解とは、水とともに機械的に処理することによって、繊維の切断やフィブリル化が起き、シートにした場合に良好な特性を発現することを意味する。
【００１４】
本発明において、オフセット輪転印刷用塗工紙の原紙に配合される再生セルロース系繊維の繊維長は、２ｍｍ以下とすることが重要である。なぜなら、２ｍｍよりも長い繊維を多く含むと、地合が著しく悪くなり、その結果、インキの着肉が悪化するからである。また、２ｍｍよりも長い繊維はよれやすく、実機においてスクリーンに詰まる可能性があり、これがワイヤーパートに流れ出た場合、固まりとなることから製品に悪影響をもたらすためである。
【００１５】
また、原紙において、再生セルロース系繊維の配合量が５質量％未満ではヒジワの抑制に効果がないため好ましくない。また、再生セルロース系繊維の配合量が３５質量％を超えて多い場合は、ヒジワの抑止効果は高くなるものの、ブリスターの発生頻度が高くなるため好ましくない。
【００１６】
さらに、本発明におけるオフセット輪転印刷用塗工紙では、ＴＡＰＰＩ実用試験法ＵＭ４０３に記載される内部結合試験機を用いた繊維間結合試験により測定される内部結合強度が２５０Ｊ／ｍ２以上とすることが特徴である。原紙に配合する再生セルロース系繊維の量を増やすと、それとともにオフセット輪転印刷用塗工紙の内部結合強度は低下する。これにより、オフセット印刷時にブリスターの発生頻度が高くなるため、内部結合強度は２５０Ｊ／ｍ２以上とする必要がある。
【００１７】
本発明のオフセット輪転印刷用塗工紙に用いる原紙は、再生セルロース系繊維以外の原料パルプとして、化学パルプ、機械パルプ、非木材パルプ、脱墨パルプなどを単独もしくは任意の割合で混合して使用することができる。また、必要に応じて、硫酸バンド、サイズ剤、澱粉、歩留り向上剤、着色剤、染料、填料、紙力増強剤、消泡剤などを添加することができる。抄紙機は特に限定されず、長網抄紙機、ツインワイヤー抄紙機、円網抄紙機、多層抄紙機、ヤンキー抄紙機などを使用できる。抄紙時のｐＨは、酸性、中性、アルカリ性のいずれでもよい。
【００１８】
本発明においては、ノーサイズプレス原紙、澱紛、ポリビニルアルコールなどでサイズプレスされた原紙などを用いることができる。また、必要とする原紙の密度、平滑度を得るために各種カレンダ処理を施す場合もある。
【００１９】
本発明において、最下層および最上層を含めた各塗工層を塗工する方法は特に限定されず、サイズプレス、ゲートロール、シムサイザーなどの各種メタードフィルムトランスファー、エアーナイフ、ロッド、ブレード、ダイレクトファウンテンなどの各方式を適宜使用する。
【００２０】
本発明において、塗工液に用いられる顔料は、特に限定されるものではなく、例えば、各種カオリン、タルク、粉砕炭酸カルシウムなどの精製した天然鉱物顔料、サチンホワイト、リトホンなどの複合合成顔料、酸化チタン、沈降性炭酸カルシウム、水酸化アルミナなどの半合成顔料、プラスチック顔料などの合成顔料が挙げられる。
【００２１】
塗工液に用いられる澱粉としては、通常の澱紛、酸化澱紛、エーテル化澱紛、エステル化澱紛、酵素変性澱紛やそれらをフラッシュドライして得られる冷水可溶性澱粉が挙げられる。
【００２２】
また、塗工液に用いられる増粘剤としては、カルボキシメチルセルロース、アルギン酸ソーダ、メチルセルロース、ヒドロキシエチルセルロース、カゼイン、ポリアクリル酸ソーダなどの水溶性高分子、ポリアクリル酸塩、スチレンマレイン酸無水共重合体などの合成重合体、珪酸塩などの無機重合体などが挙げられる。
【００２３】
塗工液に用いられる澱粉以外のバインダーとしては、スチレン−ブタジエン系、アクリル系、酢酸ビニル系などの各種共重合体ラテックス、ポリビニルアルコール、ポリアクリル酸ナトリウム、ポリエチレンオキシド、ポリアクリルアミド、ユリアまたはメラミン／ホルマリン樹脂、ポリエチレンイミン、ポリアミドポリアミン／エピクロルヒドリンなどの水溶性合成物、ワックス、カゼイン、大豆蛋白などの天然物およびこれらをカチオン化したものなどが挙げられる。
【００２４】
また、必要に応じて、分散剤、消泡剤、耐水化剤、着色剤などの通常使用されている各種助剤、およびこれらの各種助剤をカチオン化したものが好適に用いられる。
【００２５】
一連の操業で、塗工、乾燥された塗工紙は、必要に応じて各種カレンダ処理が施される。
【００２６】
【実施例】
以下に実施例を挙げて本発明をより具体的に説明するが、勿論これらに限定されるものではない。なお、実施例において示す「部」および「％」は、特に明示しない限り、質量部および質量％を示す。
【００２７】
下記の実施例１〜７、比較例１〜５によって作製したオフセット輪転印刷用塗工紙について、下記の評価方法により測定し、評価を行った。結果は表１に示した。
【００２８】
評価方法：
＜内部結合強度＞
ＴＡＰＰＩ実用試験法ＵＭ４０３に準拠して測定した。
【００２９】
＜ヒジワ評価＞
ＲＩ印刷適性試験機を用い、オフセット輪転印刷用インキを塗工紙に印刷し、その塗工紙を一定の力で曲げたスチール板に固定することで、スチール板の戻る力を利用して塗工紙に一定の張力がかかるようにした。この状態で、１５０℃で１分間熱風乾燥し、スチール板から外した塗工紙に発生したシワの数と大きさで評価した（１０点満点）。○以上を発明の対象とした。
◎（非常に良好）：１０点
○（良好）　　　：７〜９点
△（普通）　　　　　　：４〜６点
×（不良）　　　：５点以下
【００３０】
＜ブリスター評価＞
ＲＩ印刷適性試験機を用い、オフセット輪転印刷用インキを塗工紙に印刷し、自然乾燥した。この塗工紙をアルミで包装し、１５０℃〜２００℃のオイルバスに一定時間浸漬して、発生するブリスターの数と大きさで評価した（１０点満点）。○以上を発明の対象とした。
◎（非常に良好）：１０点
○（良好）　　　：７〜９点
△（普通）　　　　　　：４〜６点
×（不良）　　　：５点以下
【００３１】
＜インキ着肉評価＞
ＲＩ印刷適性試験機を用い、オフセット輪転印刷用インキを塗工紙に印刷し、目視で評価した。○以上を発明の対象とした。
◎（非常に良好）：１０点
○（良好）　　　：７〜９点
△（普通）　　　　　　：４〜６点
×（不良）　　　：５点以下
【００３２】
実施例１
カナダ標準濾水度３９０ｍｌの広葉樹晒クラフトパルプ（以下、ＬＢＫＰと記す）を６５％、カナダ標準濾水度４８０ｍｌの針葉樹晒クラフトパルプ（以下、ＮＢＫＰと記す）を３０％、繊維長２ｍｍ、繊維径２．４ｄｔｅｘ、カナダ標準濾水度８００ｍｌのリヨセルを５％配合し、これに市販軽質炭酸カルシウム６部、市販硫酸バンド０．７部、市販カチオン化澱粉１部、市販アルキルケテンダイマー内添サイズ剤０．０３部、市販カチオン性ポリアクリルアミド０．０３部、市販ベントナイト０．０９部を添加した紙料を配向性抄紙機で坪量６０ｇ／ｍ２となるように抄造し、原紙を得た。
【００３３】
上記の原紙に対し、巻き取りブレードコーターを用いて、塗工速度２０ｍ／分で、片面が１５ｇ／ｍ２の塗工量になるように、両面に下記配合の塗工液を塗工し、実施例１のオフセット輪転印刷用塗工紙を作製した。
【００３４】
＜塗工液配合＞
市販重質炭酸カルシウム　　　　　　　　　　　　　　　　　　　　　　５０部
市販１級カオリン　　　　　　　　　　　　　　　　　　　　　　　　　５０部
市販ポリアクリル酸系分散剤　　　　　　　　　　　　　　　　　　　０．２部
市販燐酸エステル化澱粉　　　　　　　　　　　　　　　　　　　　　　　４部
スチレン・ブタジエン共重合ラテックス　　　　　　　　　　　　　　　１１部
水酸化ナトリウム　　　　　　　ｐＨ９．６に調製
【００３５】
実施例２
上記実施例１におけるパルプ配合を表１に示す配合量とした以外は実施例１と同様にして実施例２のオフセット輪転印刷用塗工紙を作製した。
【００３６】
実施例３
繊維長２ｍｍ、繊維径２．４ｄｔｅｘ、カナダ標準濾水度８００ｍｌのリヨセルを、ＰＦＩミルを用い、カナダ標準濾水度が３９０ｍｌとなるまで叩解した。この叩解したリヨセルを用い、パルプ配合を表１に示す配合量とし、薬品配合を市販軽質炭酸カルシウム６部、市販硫酸バンド０．７部、市販カチオン化澱粉１．５部、市販アルキルケテンダイマー内添サイズ剤０．０３部、市販両性ポリアクリルアミド０．４５部、市販カチオン性ポリアクリルアミド０．０３部、市販ベントナイト０．０９部として原紙を得た以外は実施例１と同様にして実施例３のオフセット輪転印刷用塗工紙を作製した。
【００３７】
実施例４
上記実施例３におけるパルプ配合を表１に示す配合量とした以外は実施例３と同様にして実施例４のオフセット輪転印刷用塗工紙を作製した。
【００３８】
実施例５
上記実施例２で使用したリヨセルに代えて、繊維長１．５ｍｍ、繊維径２．４ｄｔｅｘ、カナダ標準濾水度７８０ｍｌのリヨセルを用いた以外は実施例２と同様にして実施例５のオフセット輪転印刷用塗工紙を作製した。
【００３９】
実施例６
上記実施例１で使用したリヨセルに代えて、繊維長１．８ｍｍ、繊維径２．４ｄｔｅｘ、カナダ標準濾水度７８０ｍｌのレーヨンを用いた以外は実施例１と同様にして実施例６のオフセット輪転印刷用塗工紙を作製した。
【００４０】
実施例７
上記実施例６におけるパルプ配合を表１に示す配合量とした以外は実施例６と同様にして実施例７のオフセット輪転印刷用塗工紙を作製した。
【００４１】
比較例１および比較例２
上記実施例１におけるパルプ配合を表１に示す配合量とした以外は実施例１と同様にして比較例１および比較例２のオフセット輪転印刷用塗工紙を作製した。
【００４２】
比較例３
上記実施例３におけるパルプ配合を表１に示す配合量とした以外は実施例３と同様にして比較例３のオフセット輪転印刷用塗工紙を作製した。
【００４３】
比較例４
上記実施例２で使用したリヨセルに代えて、繊維長２．５ｍｍ、繊維径２．４ｄｔｅｘ、カナダ標準濾水度８００ｍｌのリヨセルを用いた以外は実施例２と同様にして比較例４のオフセット輪転印刷用塗工紙を作製した。
【００４４】
比較例５
上記実施例６におけるパルプ配合を表１に示す配合量とした以外は実施例６と同様にして比較例５のオフセット輪転印刷用塗工紙を作製した。
【００４５】
【表１】
2004107816.tif 000002
【００４６】
評価：
表１に示した実施例１〜７、比較例１〜５の結果から明らかなように、繊維長２ｍｍ以下の再生セルロース系繊維を適量配合した原紙を用い、内部結合強度を適切な範囲内となるようにすることで、ヒジワの発生を抑制し、かつブリスターの発生が少ないオフセット輪転印刷用塗工紙を作製できることがわかる。
【００４７】
実施例１〜２と比較例１〜２および実施例６〜７と比較例５との結果から明らかなように、再生セルロース系繊維の配合量を増やすことでヒジワの抑制効果は高くなる。しかし、再生セルロース系繊維の配合量が５質量％未満の場合、ヒジワの抑制効果が高くないため、再生セルロース系繊維の配合量は５質量％以上とすることが好ましい。
【００４８】
実施例３〜４と比較例３との結果から明らかなように、再生セルロース系繊維の配合量が多くなると、内部結合強度は低下し、ブリスターの発生頻度が高くなり、インキの着肉は低下する。このため、再生セルロース系繊維の配合量は３５質量％以下とすることが好ましい。また、内部結合強度が２５０Ｊ／ｍ２以上のオフセット輪転印刷用塗工紙ではブリスターの発生が少ないため、オフセット輪転印刷用塗工紙の内部結合強度は２５０Ｊ／ｍ２以上であることが好ましい。
【００４９】
実施例２、実施例５と比較例４との結果から明らかなように、再生セルロース系繊維の繊維長が長いほど、インキの着肉は悪くなる。このため、再生セルロース系繊維の繊維長は２ｍｍ以下とすることが好ましい。
【００５０】
【発明の効果】
上記結果から明らかなように、本発明のオフセット輪転印刷用塗工紙は、再生セルロース系繊維を適量含有する原紙を用い、かつ内部結合強度を適切な範囲内とすることにより、ヒジワの発生を抑制し、かつブリスターの発生が少ないオフセット輪転印刷用塗工紙を得ることができる。